(57)【要約】回路接続用フィルム状接着剤は、相対峙する回路電極間に介在され、相対峙する回路電極を加熱、加圧することによって加圧方向の電極間を電気的に接続する回路接続用フィルム状接着剤であって、当該接着剤の硬化後における水に対する接触角が９０°以上であることを特徴とする。
2008152711.tif 000002
【特許請求の範囲】
【請求項１】
相対峙する回路電極間に介在され、相対峙する回路電極を加熱、加圧することによって加圧方向の電極間を電気的に接続する回路接続用フィルム状接着剤であって、当該接着剤の硬化後における水に対する接触角が９０°以上であることを特徴とする回路接続用フィルム状接着剤。
【請求項２】
フェノキシ樹脂、エポキシ樹脂、ゴム成分および潜在性硬化剤を含むことを特徴とする請求項１に記載の回路接続用フィルム状接着剤。
【請求項３】
前記フェノキシ樹脂が、フルオレン環を有するものであることを特徴とする請求項２に記載の回路接続用フィルム状接着剤。
【請求項４】
前記エポキシ樹脂が、ナフタレン骨格を有するものであることを特徴とする請求項２又は３に記載の回路接続用フィルム状接着剤。
【請求項５】
前記ゴム成分の分子量が、７０万以上であることを特徴とする請求項２〜４のいずれか一項に記載の回路接続用フィルム状接着剤。
【請求項６】
相対峙する回路電極間に介在され、相対峙する回路電極を加熱、加圧することによって加圧方向の電極間を電気的に接続する回路接続用フィルム状接着剤であって、ベンゼン環を２個以上含む芳香族環状構造を有するフェノキシ樹脂、エポキシ樹脂、ゴム成分および潜在性硬化剤を含むことを特徴とする回路接続用フィルム状接着剤。
【請求項７】
前記ベンゼン環を２個以上含む芳香族環状構造が多環芳香族化合物に起因するものであることを特徴とする請求項６に記載の回路接続用フィルム状接着剤。
【請求項８】
前記多環芳香族化合物がジヒドロキシ化合物であることを特徴とする請求項７に記載の回路接続用フィルム状接着剤。
【請求項９】
前記ジヒドロキシ化合物が、ナフタレン、アセナフテン、フルオレン、ジベンゾフラン、アントラセン及びフェナンスレンのうちのいずれかの構造を有する化合物であることを特徴とする請求項８に記載の回路接続用フィルム状接着剤。
【請求項１０】
前記多環芳香族化合物が、フルオレン環構造を有するジヒドロキシ化合物であることを特徴とする請求項７に記載の回路接続用フィルム状接着剤。
【請求項１１】
前記多環芳香族化合物が、フルオレン環構造を有するジフェノール化合物であることを特徴とする請求項７に記載の回路接続用フィルム状接着剤。
【発明の詳細な説明】
【技術分野】
【０００１】
本発明は、路接続用フィルム状接着剤に関し、詳しくは、主に液晶パネルの電極とＦＰＣ（フレキシブル印刷配線板）電極、ＦＰＣ電極とＰＣＢ（プリント配線板）電極、及び、ＩＣチップ等の電子部品の電極と液晶パネル電極又はＰＣＢ電極を電気的に接続するために用いられる回路接続用フィルム状接着剤に関する。
【背景技術】
【０００２】
液晶パネルの電極とＦＰＣ電極、ＦＰＣ電極とＰＣＢ電極、ＩＣチップ等の電子部品の電極と液晶パネル電極又はＰＣＢ電極を電気的に接続する際には、絶縁性接着剤樹脂中に導電粒子を分散させた回路接続用フィルム状接着剤が用いられている。具体的には、相対峙する回路電極間に回路接続用フィルム状接着剤を配置し、相対峙する回路電極を加熱、加圧することによって加圧方向の電極間を電気的に接続させる方法が実施されている。回路接続用フィルム状接着剤としては、例えば、特開平３−１６１４７号公報に開示されているようなエポキシ樹脂をベースとした回路接続用フィルム状接着剤が知られている（例えば、特許文献１を参照）。【０００３】
しかし、上記従来の回路接続用フィルム状接着剤によって接続された接続体は、高湿環境下で通電されると、電気回路や電極にマイグレーションと称する電析が生じ、接続信頼性が損なわれることがあった。このマイグレーションは、接着剤中の不純物又は電極を構成する金属が電圧印加時にイオン化されることで発生するものと考えられている。【０００４】
接着剤中のイオン濃度を低減する方法はこれまでにも検討されており、例えば、アンチモン・ビスマス系酸化物やマグネシウム・アルミニウム系酸化物などのイオン捕捉剤を回路接続用フィルム状接着剤中に含有させる技術が知られている（例えば、特許文献２を参照）。【０００５】
【特許文献１】特開平３−１６１４７号公報
【特許文献２】特開平９−１９９２０７号公報
【発明の開示】
【発明が解決しようとする課題】
【０００６】
しかしながら、上記特許文献２に記載の技術は次のような問題を有しており、回路の接続信頼性の点において必ずしも十分であるとは言えない。すなわち、上記の技術は、イオン捕捉剤の粒子径が導電粒子径より大きい場合、導電粒子を介した電気的接続が十分に得られなくなり、一方、イオン捕捉剤の粒子径が導電粒子径より小さい場合、捕捉剤が導電粒子と電極との間に入り込むことで電気的接続が阻害されてしまう問題を有している。そのため、上記従来技術では、相対峙する回路電極間の接続信頼性を確保しつつ耐マイグレーション性を十分向上させることが困難である。【０００７】
本発明は、上記従来技術の有する課題に鑑みてなされたものであり、耐マイグレーション性に優れ、高湿環境下における回路の接続信頼性の向上を可能とする回路接続用フィルム状接着剤を提供することを目的とする。
【課題を解決するための手段】
【０００８】
本発明者らは、上記目的を達成するために鋭意研究を重ねた結果、硬化後における水に対する接触角が特定の値以上を示すフィルム状接着剤により接続された回路接続体が、所定の耐湿通電試験においてマイグレーションの発生量が十分少ないことを見出し、本発明を完成するに至った。【０００９】
すなわち、本発明は、相対峙する回路電極間に介在され、相対峙する回路電極を加熱、加圧することによって加圧方向の電極間を電気的に接続する回路接続用フィルム状接着剤であって、接着剤の硬化後における水に対する接触角が９０°以上であることを特徴とする回路接続用フィルム状接着剤を提供する。【００１０】
ここで、上記の「接着剤の硬化後」とは、ＤＳＣ（示差走査熱量計）を用いて測定される硬化前の接着剤の発熱量をＱ０（Ｊ／ｇ）、ＤＳＣ（示差走査熱量計）を用いて測定される硬化後の接着剤の発熱量をＱ１（Ｊ／ｇ）としたときに、下記式（１）で定義される硬化率Ｃが８０％以上となる状態を意味する。
Ｃ（％）＝（Ｑ０−Ｑ１）／Ｑ０×１００      …（１）【００１１】
また、「水に対する接触角」とは、ＪＩＳ  Ｒ３２５７法に従って、温度２５±５℃、湿度５０±１０％の条件下で測定された値を意味する。【００１２】
本発明の回路接続用フィルム状接着剤によれば、接続した回路接続体を高湿環境下で通電させる場合であってもマイグレーションの発生を十分抑制できることから、高湿環境下における回路の接続信頼性を向上させることができる。【００１３】
ところで、回路パターンの微細化に伴い回路電極間のスペースは今後更に小さくなることが予測されるが、本発明の回路接続用フィルム状接着剤によれば、耐マイグレーション性に優れることから、微細パターンを有する回路電極を接続する場合であってもマイグレーションの発生に起因する短絡を有効に防止することができる。【００１４】
本発明の回路接続用フィルム状接着剤は、フェノキシ樹脂、エポキシ樹脂、ゴム成分および潜在性硬化剤を含むものであることが好ましい。この場合、接着剤の耐マイグレーション性が更に向上し、回路の接続信頼性をより高水準で達成することが可能となる。【００１５】
上記成分を含む接着剤によって上記の効果が奏される理由は必ずしも明確ではないが、本発明者らは以下の通り推察する。すなわち、フェノキシ樹脂、エポキシ樹脂及びゴム成分および潜在性硬化剤を含むとともに硬化後における水に対する接触角が９０°以上となるものは、フェノキシ樹脂の含有による接着剤の耐熱性の向上、ゴム成分の含有による接続体に対する密着力・防湿性の向上、エポキシ樹脂の含有による潜在性硬化剤の硬化促進、等の作用が高水準でバランスよく発揮されるものであると考えられる。その結果、回路電極への水分の侵入が高度に抑制され、上記の効果が得られたものと本発明者らは推察する。また、エポキシ樹脂及び潜在性硬化剤の組み合わせが含まれることによって、接着剤の保存安定性と硬化性とを両立させることが可能となり取扱い性・作業性が向上することも上記効果が得られることに寄与したものと考えられる。【００１６】
上記フェノキシ樹脂は、耐マイグレーション性を更に向上させる観点から、フルオレン環を有するものであることが好ましい。【００１７】
上記フェノキシ樹脂がフルオレン環を有するものであることにより耐マイグレーション性が更に向上する理由として、本発明者らは以下の通り推察する。すなわち、フェノキシ樹脂、エポキシ樹脂及びゴム成分および潜在性硬化剤の組み合わせにおいてフェノキシ樹脂にフルオレン環を導入することで、接着剤の耐熱性が向上し、高温条件下においても回路接続部に緩みが生じないため、水分の侵入をより十分に防止することができ、耐マイグレーション性が向上したと考えられる。【００１８】
また、上記エポキシ樹脂は、耐マイグレーション性を更に向上させる観点から、ナフタレン骨格を有するものであることが好ましい。なお、上記エポキシ樹脂がナフタレン骨格を有するものであることにより耐マイグレーション性が更に向上する理由として、本発明者らは以下の通り推察する。すなわち、フェノキシ樹脂、エポキシ樹脂及びゴム成分および潜在性硬化剤の組み合わせにおいてエポキシ樹脂にナフタレン骨格を導入することで、潜在性硬化剤による硬化が促進され、接着剤の硬化が強固になることから、水分の侵入をより十分に防止することができ、耐マイグレーション性が更に向上したと考えられる。【００１９】
また、上記ゴム成分の分子量が、７０万以上であることが好ましい。この場合、接着剤の密着力や防湿性が更に高められ、優れた耐マイグレーション性をより確実に得ることができる。【００２０】
また、本発明は、相対峙する回路電極間に介在され、相対峙する回路電極を加熱、加圧することによって加圧方向の電極間を電気的に接続する回路接続用フィルム状接着剤であって、ベンゼン環を２個以上含む芳香族環状構造を有するフェノキシ樹脂、エポキシ樹脂、ゴム成分および潜在性硬化剤を含むことを特徴とする回路接続用フィルム状接着剤を提供する。【００２１】
上記の回路接続用フィルム状接着剤によれば、接続した回路接続体を高湿環境下で通電させる場合であってもマイグレーションの発生を十分抑制できることから、高湿環境下における回路の接続信頼性を向上させることができる。また、上記の回路接続用フィルム状接着剤によれば、耐マイグレーション性に優れることから、微細パターンを有する回路電極を接続する場合であってもマイグレーションの発生に起因する短絡を有効に防止することができる。【００２２】
上記の回路接続用フィルム状接着剤においては、ベンゼン環を２個以上含む芳香族環状構造が多環芳香族化合物に起因するものであることが好ましい。【００２３】
また、上記多環芳香族化合物がジヒドロキシ化合物であることが好ましい。【００２４】
更に、上記ジヒドロキシ化合物が、ナフタレン、アセナフテン、フルオレン、ジベンゾフラン、アントラセン及びフェナンスレンのうちのいずれかの構造を有する化合物であることが好ましい。【００２５】
また、上記の回路接続用フィルム状接着剤においては、上記多環芳香族化合物が、フルオレン環構造を有するジヒドロキシ化合物であることが好ましい。【００２６】
更に、上記多環芳香族化合物がフルオレン環構造を有するジフェノール化合物であることが好ましい。
【発明の効果】
【００２７】
本発明によれば、耐マイグレーション性に優れ、高湿環境下における回路の接続信頼性の向上を可能とする回路接続用フィルム状接着剤を提供することができる。
【図面の簡単な説明】
【００２８】
【図１】本発明の回路接続用フィルム状接着剤の一実施形態を示す概略断面図である。
【図２】回路接続用フィルム状接着剤によって接続された回路部材の接続構造の一実施形態を示す概略断面図である。
【図３】（ａ）〜（ｃ）はそれぞれ回路部材を接続する一連の工程図である。
【符号の説明】
【００２９】
１，４０…回路接続用フィルム状接着剤、５…接着剤組成物、７…導電粒子、１１…絶縁性物質、２０，３０…回路部材、２１，３１…回路基板、２２，３２…回路電極。
【発明を実施するための最良の形態】
【００３０】
以下、場合により図面を参照しつつ、本発明の好適な実施形態について詳細に説明する。なお、図面中、同一又は相当部分には同一符号を付し、重複する説明は省略する。【００３１】
本発明の第１の回路接続用フィルム状接着剤は、相対峙する回路電極間に介在され、相対峙する回路電極を加熱、加圧することによって加圧方向の電極間を電気的に接続する回路接続用フィルム状接着剤であって、当該接着剤の硬化後における水に対する接触角が９０°以上であることを特徴とする。【００３２】
本発明の回路接続用フィルム状接着剤は、フェノキシ樹脂、エポキシ樹脂、ゴム成分及び潜在性硬化剤を含むものであることが好ましい。【００３３】
本実施形態において用いられるフェノキシ樹脂としては、例えば、２官能フェノール類とエピハロヒドリンを高分子量まで反応させるか、又は２官能エポキシ樹脂と２官能フェノール類を重付加させることにより得られる樹脂が挙げられる。より具体的には、フェノキシ樹脂は、例えば２官能フェノール類とエピハロヒドリンとをアルカリ金属水酸化物等の触媒の存在下、非反応性溶媒中４０〜１２０℃の温度で反応させることにより得ることができる。また、フェノキシ樹脂は、２官能エポキシ樹脂と２官能フェノール類とをアルカリ金属化合物、有機リン系化合物、環状アミン系化合物等の触媒存在下、沸点が１２０℃以上のアミド系、エーテル系、ケトン系、ラクトン系、アルコール系等の有機溶剤中で、反応固形分が５０重量部以下の条件で５０〜２００℃に加熱して重付加反応させて得ることができる。フェノキシ樹脂は、１種を単独でまたは２種以上を組み合わせて用いてもよい。【００３４】
２官能エポキシ樹脂としては、ビスフェノールＡ型エポキシ樹脂、ビスフェノールＦ型エポキシ樹脂、ビスフェノールＡＤ型エポキシ樹脂、ビスフェノールＳ型エポキシ樹脂等が挙げられる。【００３５】
２官能フェノール類は、２個のフェノール性水酸基を持つものであり、このような２官能フェノール類としては、例えばビスフェノールＡ、ビスフェノールＦ、ビスフェノールＡＤ、ビスフェノールＳ等のビスフェノール類等が挙げられる。【００３６】
また、フェノキシ樹脂は、その分子内にベンゼン環を２個以上含む芳香族環状構造を含有すると好ましい。ベンゼン環を２個以上含む芳香族環状構造としては、多環芳香族化合物に起因する分子構造が挙げられる。多環芳香族化合物としては、例えば、ナフタレン、アセナフテン、フルオレン、ジベンゾフラン、アントラセン、フェナンスレン等の構造を有するジヒドロキシ化合物等が挙げられる。これらの多環芳香族化合物のうち、フルオレン環構造を有するジヒドロキシ化合物が好ましい。さらに、多環芳香族化合物は、フルオレン環構造を有するジフェノール化合物であることが好ましく、４，４’−（９−フルオレニリデン）−ジフェノールであると特に好ましい。【００３７】
また、フェノキシ樹脂として、２官能エポキシ樹脂と、ビフェニル骨格を有するジヒドロキシ化合物とを重付加させることにより得られるものを用いることもできる。【００３８】
フェノキシ樹脂の接着剤中の配合量は、接着剤全量に対して１０〜４０質量％が好ましく、１０〜３０質量％がより好ましい。フェノキシ樹脂の配合量が１０質量％未満では耐マイグレーション性の向上効果が得られにくくなり、４０質量％を超えると接着剤の流動性が低下し電極間の導通が得られにくくなる。【００３９】
本実施形態において用いられるエポキシ樹脂としては、例えば、エピクロルヒドリンとビスフェノールＡやＦ、ＡＤ等から誘導されるビスフェノール型エポキシ樹脂、シリコン変性エポキシ樹脂、主骨格にナフタレン環を有するナフタレン型エポキシ樹脂等が挙げられる。これらのうち、ナフタレン型エポキシ樹脂が好ましい。これらのエポキシ樹脂は１種を単独で又は２種以上を組み合わせて用いることが可能である。また、これらのエポキシ樹脂は、不純物イオン（Ｎａ＋、Ｃｌ−等）や、加水分解性塩素等を３００ｐｐｍ以下に低減した高純度品を用いることがマイグレーション抑制のために好ましい。【００４０】
エポキシ樹脂の接着剤中の配合量は、接着剤全量に対して１０〜５０質量％が好ましく、２０〜４０質量％がより好ましい。エポキシ樹脂の配合量が、１０質量％未満であると、潜在性硬化剤と反応するエポキシ樹脂成分が少ないことから接着剤の硬化が不完全となり、水分が侵入しやすくなる。また、他の接着剤構成材料（フェノキシ樹脂、ゴム成分）の配合比率が多くなることから、接着剤の流動性が低下し電極間の導通が得られにくくなる。一方、配合量が５０質量％を超えると、接着剤の流動性が高くなりすぎて圧着後の接続部中に気泡が多発しやすくなり、高湿条件下において水が侵入しやすくなる。【００４１】
本実施形態において用いられるゴム成分としては、例えば、アクリル酸、アクリル酸エステル、メタクリル酸エステル及びアクリルニトリルのうちの少なくとも１種をモノマー成分とした重合体又は共重合体が挙げられる。これらの中でも、グリシジルエーテル基を有するグリシジルアクリレートやグリシジルメタクリレートを含む共重合体系アクリルゴムが好適に用いられる。【００４２】
ゴム成分の分子量は、接着剤の密着力や防湿性を高める点から、重量平均分子量（Ｍｗ）で７０万以上であることが好ましい。【００４３】
ゴム成分の接着剤中の配合量は、接着剤全量に対して１０〜５０質量％が好ましく、２０〜４０質量％がより好ましい。ゴム成分の配合量が１０質量％未満であると、接着剤の密着力を確保することが困難となり、高湿条件下において接続部に水が侵入し易くなる。一方、配合量が５０質量％を超えると、接着剤の流動性が低下し電極間の導通が得られにくくなる。【００４４】
本実施形態において用いられる潜在性硬化剤としては、例えば、イミダゾール系、ヒドラジン系、アミンイミド、ジシアニンジイミド等が挙げられる。これらは１種を単独で又は２種以上を組み合わせて使用することができる。また、接着剤の可使時間を延長する観点から、上記の硬化剤をポリウレタン系、ポリエステル系の高分子物質等で被覆してマイクロカプセル化したものを用いることが好ましい。【００４５】
潜在性硬化剤の接着剤中の配合量は、十分な反応率を得る観点から、接着剤全量に対して０．１〜５０質量％が好ましく、１〜３０質量％がより好ましい。潜在性硬化剤の配合量が、０．１質量％未満であると接着剤の硬化が不十分となる傾向にあり、５０質量％を超えると流動性が低下し電極間の導通が得られにくくなり、また、接着剤のポットライフが短くなる傾向にある。【００４６】
本実施形態の回路接続用フィルム状接着剤は、導電粒子を含有していることが好ましい。導電性粒子が含有されていなくとも、回路電極同士の直接接触により回路部材を接続することが可能であるが、導電粒子を含有することにより、異方導電性を積極的に付与することができ、チップのバンプや基板電極の高さばらつきを吸収できることから、より安定して接続することが可能となる。【００４７】
導電粒子としては、例えば、Ｎｉ、Ａｕ、Ａｇ、Ｃｕやはんだ等の金属の粒子、ポリスチレン等の高分子の球状の核材にＮｉ、Ａｕ等の導電層を設けたものが挙げられる。さらに導電性の粒子の表面に絶縁性樹脂を被覆したものも使用することもできる。【００４８】
本実施形態においては、導電性粒子が、Ｎｉ等の遷移金属や、非導電性のガラス、セラミック、プラスチック等で形成された粒子を核として、その表面をＡｕ等の貴金属からなる被覆層で被覆したものであることが好ましい。このような貴金属の被覆層を有する導電性粒子は、回路接続材料を加熱及び加圧したときに変形することにより回路電極との接触面積が増加して、信頼性がより向上する。【００４９】
導電粒子の粒径は、接続する基板の電極の最小の間隔よりも小さいことが必要で、電極の高さばらつきがある場合、高さばらつきよりも大きいことが好ましい。具体的には、導電粒子の粒径は、１〜１０μｍが好ましい。【００５０】
接着剤に分散される導電粒子の配合量は、接着剤全体の体積基準で０．１〜３０体積％とするのが好ましく、０．１〜１５体積％とするのがより好ましい。導電粒子の配合量が、３０体積％を超えると、隣接電極間において短絡が発生しやすくなる傾向にある。【００５１】
本実施形態の回路接続用フィルム状接着剤には、耐マイグレーション性に対する特性を損なわない程度において、カップリング剤を含有させることができる。カップリング剤としては、例えば、ケチミン、ビニル基、アクリル基、アミノ基、エポキシ基及びイソシアネート基含有物が、密着力の向上の点から好ましい。【００５２】
本実施形態の回路接続用フィルム状接着剤は、上述のフェノキシ樹脂、エポキシ樹脂、ゴム成分、潜在性硬化剤及び導電粒子、並びに、必要に応じてその他の成分を含む回路接続用接着剤組成物を調製し、これをフィルム状に形成することにより作製できる。【００５３】
フィルムの形成は、例えば、上記回路接続用接着剤組成物を有機溶剤に溶解或いは分散させることにより液状の塗布液を調製し、この塗布液を剥離性フィルム上に塗布し、硬化剤の活性温度以下で溶剤を除去することにより行われる。使用する有機溶剤としては、接着剤組成物の溶解性を向上させる観点から、芳香族炭化水素系と含酸素系（トルエン、酢酸エチル等）との混合溶剤が材料の溶解性を向上させるため好ましい。【００５４】
本実施形態の回路接続用フィルム状接着剤が、硬化後における水に対する接触角が９０°以上であるものか否かについては、以下の方法により確認することができる。【００５５】
（１）まず、回路接続用フィルム状接着剤をスライドガラス上に貼り付ける。このとき、加熱しながら加圧してもよいが、加熱温度は回路接続用フィルム状接着剤中の接着剤組成物が硬化しない温度とする。次に、下記式（１）で定義される硬化率Ｃが８０％以上となる所定の加熱条件で回路接続用フィルム状接着剤を硬化させる。
Ｃ（％）＝（Ｑ０−Ｑ１）／Ｑ０×１００      …（１）
式（１）中、Ｑ０は、ＤＳＣ（示差走査熱量計）を用いて測定される硬化前の接着剤の発熱量（Ｊ／ｇ）を示し、Ｑ１は、所定の加熱条件で硬化させた後の接着剤の発熱量（Ｊ／ｇ）を示す。
（２）次に、上記で得られた硬化物表面の水に対する接触角を、ＪＩＳ  Ｒ３２７５法に従って、温度２５±５℃、湿度５０±１０％の条件下で測定する。なお、測定する際に硬化物表面に滴下する水については、純水を使用する。測定は、例えば、「ＣＡ−Ｗ１５０」（協和界面科学株式会社製）などの接触角計を使用することができる。【００５６】
本実施形態においては、上記で測定される接触角が９０°以上となるように、上述したフェノキシ樹脂、エポキシ樹脂、ゴム成分および潜在性硬化剤の種類及びそれらの配合量を適宜決定することにより、本発明に係る回路接続用フィルム状接着剤を得ることができる。【００５７】
本実施形態の回路接続用フィルム状接着剤において、硬化後の接触角を大きくする手法としては、例えば、ベンゼン環を２個以上含む芳香族環状構造（特にはフルオレン環）を分子内に有するフェノキシ樹脂を用い、このフェノキシ樹脂の配合量を増やす方法、及び、ゴム成分の配合量を増やす方法が挙げられる。一方、硬化後の接触角を小さくする手法としては、上記のフェノキシ樹脂の配合量を減らす方法、及び、ゴム成分の配合量を減らす方法が挙げられる。また、シリコン変性エポキシ樹脂を配合することにより、硬化後の接触角を大きくすることも可能である。【００５８】
また、本実施形態の回路接続用フィルム状接着剤は、回路接続用接着剤としての特性を良好なものにしつつ耐マイグレーションを向上させる点から、上記で測定される接触角が、９０°〜１１０°となるものが好ましく、９０°〜１００°となるものがより好ましく、９５°〜９８°となるものが更により好ましい。【００５９】
また、回路接続用接着剤としての特性を良好なものにしつつ耐マイグレーションを向上させる点から、上記で測定される接触角が、９２°以上となるものが好ましく、９５°以上となるものがより好ましく、９７°以上となるものが更により好ましい。【００６０】
更に、本実施形態の回路接続用フィルム状接着剤は、１９０℃に加熱したクリーンオーブン中で１時間硬化させた場合に、上記（１）で定義される硬化率Ｃが８０％以上となるものであることが好ましい。【００６１】
本発明の第２の回路接続用フィルム状接着剤は、相対峙する回路電極間に介在され、相対峙する回路電極を加熱、加圧することによって加圧方向の電極間を電気的に接続する回路接続用フィルム状接着剤であって、ベンゼン環を２個以上含む芳香族環状構造を有するフェノキシ樹脂、エポキシ樹脂、ゴム成分および潜在性硬化剤を含むことを特徴とする。【００６２】
ベンゼン環を２個以上含む芳香族環状構造を有するフェノキシ樹脂、エポキシ樹脂、ゴム成分および潜在性硬化剤については、本発明の第１の回路接続用フィルム状接着剤の説明で挙げたものが好適に使用できる。【００６３】
本実施形態の回路接続用フィルム状接着剤においては、ベンゼン環を２個以上含む芳香族環状構造が多環芳香族化合物に起因するものであることが好ましい。すなわち、フェノキシ樹脂が、ベンゼン環を２個以上含む芳香族環状構造を有する多環芳香族化合物を、構成材料として用い、前述の方法により合成されたものであることが好ましい。【００６４】
また、上記多環芳香族化合物は、ジヒドロキシ化合物であることが好ましい。更に、このジヒドロキシ化合物が、ナフタレン、アセナフテン、フルオレン、ジベンゾフラン、アントラセン及びフェナンスレンのうちのいずれかの構造を有する化合物であることが好ましい。【００６５】
また、本実施形態においては、上記多環芳香族化合物が、フルオレン環構造を有するジヒドロキシ化合物であることが好ましく、フルオレン環構造を有するジフェノール化合物であることがより好ましい。特に好ましい多環芳香族化合物は、４，４’−（９−フルオレニリデン）−ジフェノールである。【００６６】
本発明の第２の回路接続用フィルム状接着剤におけるフェノキシ樹脂、エポキシ樹脂、ゴム成分および潜在性硬化剤の配合量については、本発明の第１の回路接続用フィルム状接着剤と同様の範囲に設定することが好ましい。【００６７】
また、本発明の第２の回路接続用フィルム状接着剤は、回路接続用接着剤としての特性を良好なものにしつつ耐マイグレーションを向上させる点から、当該接着剤の硬化後における水に対する接触角が９０°以上であることが好ましく、９０°〜１１０°となるものがより好ましく、９０°〜１００°となるものが更により好ましく、９５°〜９８°となるものが特に好ましい。【００６８】
また、回路接続用接着剤としての特性を良好なものにしつつ耐マイグレーションを向上させる点から、上記で測定される接触角が、９２°以上となるものが好ましく、９５°以上となるものがより好ましく、９７°以上となるものが更により好ましい。【００６９】
本発明の第２の回路接続用フィルム状接着剤において、硬化後の接触角を大きくする手法としては、例えば、ベンゼン環を２個以上含む芳香族環状構造（特にはフルオレン環）を有するフェンキシ樹脂の配合量を増やす方法、及び、ゴム成分の配合量を増やす方法が挙げられる。一方、硬化後の接触角を小さくする手法としては、上記のフェノキシ樹脂の配合量を減らす方法、及び、ゴム成分の配合量を減らす方法が挙げられる。また、シリコン変性エポキシ樹脂を配合することにより、硬化後の接触角を大きくすることも可能である。【００７０】
本発明の第２の回路接続用フィルム状接着剤は、導電粒子を含有していることが好ましい。導電粒子は、前述したものが好適に使用できる。【００７１】
本実施形態の回路接続用フィルム状接着剤は、上述のフェノキシ樹脂、エポキシ樹脂、ゴム成分、潜在性硬化剤及び導電粒子、並びに、必要に応じてその他の成分を含む回路接続用接着剤組成物を調製し、これをフィルム状に形成することにより作製できる。【００７２】
その他の成分は、本発明の第１の回路接続用フィルム状接着剤の説明で挙げたものが好適に使用できる。また、フィルムの形成は、本発明の第１の回路接続用フィルム状接着剤の場合と同様の方法で行うことができる。【００７３】
図１は、本発明の回路接続用フィルム状接着剤の一実施形態を示す断面図である。図１に示す回路接続用フィルム状接着剤１は、上述した回路接続用接着剤組成物をフィルム状に形成してなるものである。この回路接続用フィルム状接着剤によれば、取り扱いが容易であり、被着体へ容易に設置することができ、接続作業を容易に行うことができる。【００７４】
なお、回路接続用フィルム状接着剤１は、２種以上の層からなる多層構成としてもよい。この場合、硬化後の接触角が９０°以上である本発明に係る接着剤層が、マイグレーションの発生しやすい被着体側、特には回路側に配置される。また、本発明の回路接続用フィルム状接着剤を多層ＡＣＦの構成材料として用いる場合、マイグレーションの発生しやすい被着体に接する層が本発明の回路接続用フィルム状接着剤からなるものであることが好ましい。この層は、硬化後に耐マイグレーション層として機能させることができる。本実施形態においては、この耐マイグレーション層の接触角を測定し、硬化後の接触角が９０°以上であることを確認することもできる。【００７５】
回路接続用フィルム状接着剤１は、例えば、上述したフェノキシ樹脂、エポキシ樹脂、ゴム成分および潜在性硬化剤を含む接着剤組成物を上記有機溶剤に溶解したものを支持体（ＰＥＴ（ポリエチレンテレフタレート）フィルム等）上に塗工装置を用いて塗布し、接着剤組成物が硬化しない温度で所定時間熱風乾燥することにより作製することができる。なお、回路接続用フィルム状接着剤１の厚さは、特に限定するものではないが、接続対象の回路部材間のギャップに比べ厚い方が好ましく、一般にはギャップに対して５μｍ以上厚い膜厚がより好ましく、ギャップに対して７μｍ〜１００μｍ厚い膜厚が更に好ましく、ギャップに対して１０μｍ〜５０μｍ厚い膜厚が特に好ましい。【００７６】
また、本発明者らの検討によると、マイグレーションは、特に、ガラス基板上に形成された電極において発生しやすいことが判明している。したがって、本発明の回路接続用フィルム状接着剤は、ガラスパネル用の回路接続用接着剤として好適に用いることができる。更に、本発明の回路接続用フィルム状接着剤によれば、上記のガラスパネル上に耐マイグレーション層を形成することができる。また、本発明の回路接続用フィルム状接着剤を多層ＡＣＦの構成材料として用いる場合、多層ＡＣＦのガラスパネルと接する側に本発明の回路接続用フィルム状接着剤を配置することで、ガラスパネル上に耐マイグレーション層を形成することが可能となる。【００７７】
（回路部材の接続構造）
図２は、回路接続用フィルム状接着剤によって接続された回路部材の接続構造の一実施形態を示す概略断面図である。図２に示すように、本実施形態の回路部材の接続構造は、相互に対向する第一の回路部材２０及び第二の回路部材３０を備えており、第一の回路部材２０と第二の回路部材３０との間には、これらを接続する回路接続部材１０が設けられている。【００７８】
第一の回路部材２０は、回路基板（第一の回路基板）２１と、回路基板２１の主面２１ａ上に形成される回路電極（第一の回路電極）２２とを備えている。なお、回路基板２１の主面２１ａ上には、場合により絶縁層（図示せず）が形成されていてもよい。【００７９】
一方、第二の回路部材３０は、回路基板（第二の回路基板）３１と、回路基板３１の主面３１ａ上に形成される回路電極（第二の回路電極）３２とを備えている。また、回路基板３１の主面３１ａ上にも、場合により絶縁層（図示せず）が形成されていてもよい。【００８０】
第一及び第二の回路部材２０，３０としては、電気的接続を必要とする電極が形成されているものであれば特に制限はない。具体的には、液晶ディスプレイに用いられているＩＴＯ等で電極が形成されているガラス又はプラスチック基板、プリント配線板、セラミック配線板、フレキシブル配線板、半導体シリコンチップ等が挙げられ、これらは必要に応じて組み合わせて使用される。このように、本実施形態では、プリント配線板やポリイミド等の有機物からなる材質をはじめ、銅、アルミニウム等の金属やＩＴＯ（ｉｎｄｉｕｍ  ｔｉｎ  ｏｘｉｄｅ）、窒化ケイ素（ＳｉＮｘ）、二酸化ケイ素（ＳｉＯ２）等の無機材質のように多種多様な表面状態を有する回路部材を用いることができる。【００８１】
回路接続部材１０は、絶縁性物質１１及び導電粒子７を含有している。導電粒子７は、対向する回路電極２２と回路電極３２との間のみならず、主面２１ａ，３１ａ同士間にも配置されている。回路部材の接続構造においては、回路電極２２，３２が、導電粒子７を介して電気的に接続されている。即ち、導電粒子７が回路電極２２，３２の双方に直接接触している。【００８２】
ここで、導電粒子７は、電気的接続を得ることができる導電性を有していればとくに制限はないが、Ａｕ、Ａｇ、Ｎｉ、Ｃｕ、Ｃｏ、はんだ等の金属粒子やカーボン等がある。また、非導電性のガラス、セラミックス、プラスチック等を上記金属等の導電物質で被覆したものも使用できる。このとき、被覆する金属層の厚さは十分な導電性を得るためには１０ｎｍ以上が好ましい。【００８３】
この回路部材の接続構造においては、上述したように、対向する回路電極２２と回路電極３２とが導電粒子７を介して電気的に接続されている。このため、回路電極２２，３２間の接続抵抗が十分に低減される。従って、回路電極２２，３２間の電流の流れを円滑にすることができ、回路の持つ機能を十分に発揮することができる。なお、回路接続部材１０が導電粒子７を含有していない場合には、回路電極２２と回路電極３２とが直接接触することで、電気的に接続される。【００８４】
回路接続部材１０は後述するように、本発明に係る回路接続用フィルム状接着剤の硬化物により構成されていることから、高湿条件下においても十分な耐マイグレーション性を有している。したがって、高湿環境下で通電された場合でも回路電極２２，３２上に電析が生じることが十分に防止され、回路電極２２，３２間の電気特性の長期信頼性を十分に高めることが可能となる。【００８５】
（回路部材の接続構造の製造方法）
次に、上述した回路部材の接続構造の製造方法について説明する。【００８６】
先ず、上述した第一の回路部材２０と、回路接続用フィルム状接着剤４０を用意する（図３（ａ）参照）。回路接続用フィルム状接着剤４０は、回路接続材料をフィルム状に成形してなるものである。回路接続材料は、接着剤組成物５と、導電粒子７とを含有する。ここで、接着剤組成物５としては、上述したフェノキシ樹脂、エポキシ樹脂、ゴム成分および潜在性硬化剤を含むものが用いられる。なお、回路接続材料が導電粒子７を含有しない場合でも、その回路接続材料は絶縁性接着剤として異方導電性接着に使用でき、特にＮＣＰ（Ｎｏｎ−Ｃｏｎｄｕｃｔｉｖｅ  Ｐａｓｔｅ）と呼ばれることもある。また、回路接続材料が導電粒子７を含有する場合には、その回路接続材料はＡＣＰ（Ａｎｉｓｏｔｒｏｐｉｃ  Ｃｏｎｄｕｃｔｉｖｅ  Ｐａｓｔｅ）と呼ばれることもある。よって、ＡＣＦ（Ａｎｉｓｏｔｒｏｐｉｃ  Ｃｏｎｄｕｃｔｉｖｅ  Ｆｉｌｍ）として機能する回路接続用フィルム状接着剤４０に替えて、ＮＣＦ（Ｎｏｎ−Ｃｏｎｄｕｃｔｉｖｅ  Ｆｉｌｍ）として機能する本発明に係る回路接続用フィルム状接着剤を用いて回路部材の接続構造を得ることもできる。【００８７】
また、回路接続材料における導電粒子７の含有量は、回路接続材料の全量に対して、０．１〜３０体積％であることが好ましく、０．１〜１５体積％であることがより好ましい。含有量が０．１体積％未満であると、良好な導通を得ることが困難となる傾向がある。他方、３０体積％を超えると、隣接回路の短絡（ショート）を引き起こす可能性がある。【００８８】
次に、回路接続用フィルム状接着剤４０を第一の回路部材２０の回路電極２２が形成されている面上に載せる。なお、回路接続用フィルム状接着剤４０が支持体上に付着している場合には、回路接続用フィルム状接着剤４０側を第一の回路部材２０に向けるようにして、第一の回路部材２０上に載せる。このとき、回路接続用フィルム状接着剤４０はフィルム状であり、取扱いが容易である。このため、第一の回路部材２０と第二の回路部材３０との間に回路接続用フィルム状接着剤４０を容易に介在させることができ、第一の回路部材２０と第二の回路部材３０との接続作業を容易に行うことができる。【００８９】
そして、回路接続用フィルム状接着剤４０を、図３（ａ）の矢印Ａ及びＢ方向に加圧し、フィルム状回路接続材料４０を第一の回路部材２０に仮接続する（図３（ｂ）参照）。このとき、加熱しながら加圧してもよい。但し、加熱温度は回路接続用フィルム状接着剤４０中の接着剤組成物が硬化しない温度とする。【００９０】
続いて、図３（ｃ）に示すように、第二の回路部材３０を、第二の回路電極を第一の回路部材２０に向けるようにして回路接続用フィルム状接着剤４０上に載せる。なお、回路接続用フィルム状接着剤４０が支持体上に付着している場合には、支持体を剥離してから第二の回路部材３０を回路接続用フィルム状接着剤４０上に載せる。【００９１】
そして、回路接続用フィルム状接着剤４０を加熱しながら、図３（ｃ）の矢印Ａ及びＢ方向に第一及び第二の回路部材２０，３０を介して加圧する。このときの加熱温度は、硬化剤の活性温度以上とする。こうして、回路接続用フィルム状接着剤４０が硬化処理され、本接続が行われ、図２に示すような回路部材の接続構造が得られる。【００９２】
加熱温度は、例えば、１７０〜２００℃とし、接続時間は例えば１０秒〜１分とする。これらの条件は、使用する用途、接着剤組成物、回路部材によって適宜選択され、必要に応じて、後硬化を行ってもよい。【００９３】
上記のようにして、回路部材の接続構造を製造すると、得られる回路部材の接続構造において、導電粒子７を対向する回路電極２２，３２の双方に接触させることが可能となり、回路電極２２，３２間の接続抵抗を十分に低減することができる。【００９４】
また、回路接続用フィルム状接着剤４０の加熱により、回路電極２２と回路電極３２との間の距離を十分に小さくした状態で接着剤組成物５が硬化して絶縁性物質１１となり、第一の回路部材２０と第二の回路部材３０とが回路接続部材１０を介して強固に接続される。得られる回路部材の接続構造においては、回路接続部材１０は、本発明に係る回路接続用フィルム状接着剤の硬化物により構成されていることから、高湿条件下においても十分な耐マイグレーション性を有している。したがって、得られる回路部材の接続構造は、高湿環境下で通電された場合でも回路電極２２，３２上に電析が生じることが十分に防止され、回路電極２２，３２間の接続信頼性に優れる。
【実施例】
【００９５】
以下、実施例及び比較例に基づいて本発明をより具体的に説明するが、本発明は以下の実施例に限定されるものではない。【００９６】
（配合材料）
まず、下記の材料を回路接続用フィルム状接着剤の配合材料として用意した。【００９７】
［フェノキシ樹脂−１］
ビスフェノールＡ型エポキシ樹脂と、分子内にフルオレン環構造を有するフェノール化合物（４，４’−（９−フルオレニリデン）−ジフェノール）とからフェノキシ樹脂を合成した。得られた樹脂の重量平均分子量は、ＧＰＣ法による標準ポリスチレン換算値で４万であった。この樹脂を、質量比がトルエン（沸点１１０．６℃、ＳＰ値８．９０）／酢酸エチル（沸点７７．１℃、ＳＰ値９．１０）＝５０／５０の混合溶剤に溶解して、固形分４０質量％の樹脂溶液を得た。これを、「フェノキシ樹脂−１」とした。【００９８】
［フェノキシ樹脂−２］
ビスフェノールＡ型エポキシ樹脂とエピクロルヒドリンとから、ビスフェノールＡ型フェノキシ樹脂（フェノール４−４’−（１−メチルエチリデン）ビスポリマー）を合成した。得られた樹脂の重量平均分子量は、ＧＰＣ法による標準ポリスチレン換算値で３万であった。この樹脂を、質量比がトルエン／酢酸エチル＝５０／５０の混合溶剤に溶解して、固形分４０質量％の樹脂溶液を得た。これを、「フェノキシ樹脂−２」とした。【００９９】
［エポキシ樹脂−１］
ナフタレン型エポキシ樹脂（ナフタレンジオール系エポキシ樹脂、大日本インキ化学工業株式会社製、商品名ＨＰ−４０３２、エポキシ当量１４９）を用意した。これを、「エポキシ樹脂−１」とした。【０１００】
［エポキシ樹脂−２］
ビスフェノールＡ型エポキシ樹脂（油化シェルエポキシ株式会社製、商品名エピコート８２８、エポキシ当量１８４）を用意した。これを、「エポキシ樹脂−２」とした。【０１０１】
［硬化剤含有エポキシ樹脂−１］
マイクロカプセル型潜在性硬化剤（マイクロカプセル化されたアミン系硬化剤）と、ビスフェノールＦ型エポキシ樹脂と、ナフタレン型エポキシ樹脂とを、質量比３４：４９：１７で含有する液状の硬化剤含有エポキシ樹脂（エポキシ当量：２０２）を用意した。これを、「硬化剤含有エポキシ樹脂−１」とした。【０１０２】
［硬化剤含有エポキシ樹脂−２］
マイクロカプセル型潜在性硬化剤（マイクロカプセル化されたアミン系硬化剤）と、ビスフェノールＦ型エポキシ樹脂とを、質量比３５：６５で含有する液状の硬化剤含有エポキシ樹脂（エポキシ当量：２１３）を用意した。これを、「硬化剤含有エポキシ樹脂−２」とした。【０１０３】
［アクリルゴム］
ゴム成分としてアクリルゴム（ブチルアクリレート４０重量部−エチルアクリレート３０重量部−アクリロニトリル３０重量部−グリシジルメタクリレート３重量部の共重合体、重量平均分子量：８０万）を用意した。このアクリルゴムを、質量比がトルエン／酢酸エチル＝５０／５０の混合溶剤に溶解して、固形分１５質量％の溶液とした。【０１０４】
［導電粒子］
ポリスチレンを核とする粒子の表面に、厚み０．２μmのニッケル層を設け、このニッケル層の外側に厚み０．０４μmの金層を更に設けてなる、平均粒径５μｍの導電粒子を用意した。【０１０５】
（実施例１）
フェノキシ樹脂−１、アクリルゴム及び硬化剤含有エポキシ樹脂−１を固形質量比２０：３０：５０の配合割合で混合し、次いで、この混合物１００質量部に導電粒子５質量部を混合分散させて接着剤組成物を得た。得られた接着剤組成物をセパレータ（シリコーン処理が施されたポリエチレンテレフタレートフィルム、厚み：５０μｍ）上にロールコータで塗布した。続いて、これを７０℃で３分間加熱乾燥することにより、厚み２５μｍのフィルム状接着剤を形成し、実施例１の回路接続用フィルム状接着剤を得た。【０１０６】
（実施例２）
実施例１におけるフェノキシ樹脂−１、アクリルゴム及び硬化剤含有エポキシ樹脂−１の配合割合を固形質量比２０：４０：４０に変更したこと以外は実施例１と同様にして、実施例２の回路接続用フィルム状接着剤を得た。【０１０７】
（実施例３）
実施例１におけるフェノキシ樹脂−１、アクリルゴム及び硬化剤含有エポキシ樹脂−１の配合割合を固形質量比２０：２０：６０に変更したこと以外は実施例１と同様にして、実施例３の回路接続用フィルム状接着剤を得た。【０１０８】
（実施例４）
フェノキシ樹脂−１、アクリルゴム、エポキシ樹脂−１及び硬化剤含有エポキシ樹脂−２を固形質量比２０：３０：５：４５の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、実施例４の回路接続用フィルム状接着剤を得た。【０１０９】
（実施例５）
フェノキシ樹脂−２、アクリルゴム及び硬化剤含有エポキシ樹脂−１を固形質量比２０：３０：５０の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、実施例５の回路接続用フィルム状接着剤を得た。【０１１０】
（実施例６）
フェノキシ樹脂−１、アクリルゴム及び硬化剤含有エポキシ樹脂−２を固形質量比２０：３０：５０の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、実施例６の回路接続用フィルム状接着剤を得た。【０１１１】
（比較例１）
フェノキシ樹脂−２、アクリルゴム及び硬化剤含有エポキシ樹脂−２を固形質量比２０：３０：５０の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、比較例１の回路接続用フィルム状接着剤を得た。【０１１２】
（比較例２）
フェノキシ樹脂−１、エポキシ樹脂−１及び硬化剤含有エポキシ樹脂−１を固形質量比３０：２０：５０の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、比較例２の回路接続用フィルム状接着剤を得た。【０１１３】
（比較例３）
フェノキシ樹脂−１、エポキシ樹脂−１及び硬化剤含有エポキシ樹脂−２を固形質量比３０：２０：５０の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、比較例３の回路接続用フィルム状接着剤を得た。【０１１４】
（比較例４）
フェノキシ樹脂−１、エポキシ樹脂−２及び硬化剤含有エポキシ樹脂−１を固形質量比３０：２０：５０の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、比較例４の回路接続用フィルム状接着剤を得た。【０１１５】
（比較例５）
フェノキシ樹脂−２、アクリルゴム及び硬化剤含有エポキシ樹脂−２を固形質量比２０：２０：６０の配合割合で混合し、次いで、この混合物１００質量部に導電粒子５質量部を混合分散させて接着剤組成物を得た。この接着剤組成物を実施例１における接着剤組成物に代えて用いたこと以外は実施例１と同様にして、比較例５の回路接続用フィルム状接着剤を得た。【０１１６】
上記で得られた実施例１〜６及び比較例１〜５の回路接続用フィルム状接着剤について、下記の接触角測定及び耐マイグレーション性試験を実施した。得られた結果を表１及び２に示す。【０１１７】
＜水に対する接触角の測定＞
得られた回路接続用フィルム状接着剤をスライドガラス上に転写し、クリーンオーブンを使用して１９０℃、１時間の条件下で加熱硬化を行った。硬化後のフィルム状接着剤表面について、接触角計（協和界面科学株式会社製ＣＡ−Ｗ１５０）を使用し、ＪＩＳ  Ｒ３２７５法に従って、温度２５±５℃、湿度５０±１０％の条件で水に対する接触角を測定した。なお、測定は硬化物表面の３箇所で行い、得られた値の平均値を接触角とした。また、上記加熱硬化条件で硬化させた接着剤について下記式（２）で定義される硬化率Ｃ１を算出したところ、実施例１〜６及び比較例１〜５の回路接続用フィルム状接着剤のいずれも８０％以上であることが確認された。算出された硬化率を表１及び表２に示す。
Ｃ１（％）＝（Ｑ２−Ｑ３）／Ｑ２×１００      …（２）
式（２）中、Ｑ２は、ＤＳＣ（示差走査熱量計）を用いて測定される硬化前の接着剤の発熱量（Ｊ／ｇ）を示し、Ｑ３は、上記加熱条件（１９０℃、１時間）で硬化させた後の接着剤の発熱量（Ｊ／ｇ）を示す。【０１１８】
＜耐マイグレーション性試験＞
先ず、得られた回路接続用フィルム状接着剤を用い、ＩＴＯ櫛形パターン電極（ピッチ１００μｍ、ライン８５μｍ、スペース１５μｍ）付きガラス基板と、２層ＦＰＣ（ピッチ１００μｍ、ライン５０μｍ、スペース５０μｍ、回路高さ８μｍ、基材：ポリイミド、回路：Ｃｕ／Ｓｎめっき）とを以下の手順で接続し、回路接続体を作製した。【０１１９】
所定のサイズに裁断したフィルム状接着剤（１．５×２５ｍｍ）を、ＩＴＯ櫛形パターン付きガラス基板に８０℃、１０Ｋｇｆ／ｃｍ２、４秒の条件で貼り付けた後、セパレータを剥離し、続いて２層ＦＰＣの回路とガラス基板側の回路との位置合わせを行った。次いで、１８０℃、３ＭＰａ、１５秒の条件でＦＰＣ上方から加熱、加圧を行い、本接続を行った。【０１２０】
上記で得られた回路接続体を、６０℃、９０％ＲＨの試験槽中に置き、相対する櫛形電極にＤＣ２０Ｖを印加した。この状態で９６時間経過した後、金属顕微鏡を用いてフィルム状接着剤接続部（ガラス基板側ＩＴＯ電極とＦＰＣ側電極との接触部、及び接着剤はみ出し部）におけるマイグレーションの発生状態を観察し、下記基準に基づいて評価した。
Ａ：マイグレーションの発生量が微量（又は無し）である。
Ｂ：マイグレーションの発生量が少量である。
Ｃ：マイグレーションの発生量が中量である。
Ｄ：マイグレーションの発生量が大量である。【０１２１】
【表１】
2008152711.tif 000003
【０１２２】
【表２】
2008152711.tif 000004
【０１２３】
表１及び２に示されるように、硬化後において水に対する接触角が９０°未満となる比較例１〜５の回路接続用フィルム状接着剤は、接続した回路接続体でのマイグレーションの発生量が中量〜大量であったのに対して、硬化後において水に対する接触角が９０°以上となる実施例１〜６の回路接続用フィルム状接着剤は、接続した回路接続体でのマイグレーションの発生量が微量（又は無し）〜少量であり、耐マイグレーション性に十分優れていることが確認された。特に、実施例２の回路接続用フィルム状接着剤は優れた耐マイグレーション性を示し、これは、アクリルゴムを多く含有させることで硬化後における水に対する接触角を増大させることができ、密着力・防湿性を更に向上させることができたためと考えられる。【０１２４】
本発明の回路接続用フィルム状接着剤によれば、接続した回路接続体を高湿環境下で通電させた場合であってもマイグレーションの発生を十分抑制できることから、高湿環境下における回路の接続信頼性の向上を図ることが可能である。
【産業上の利用可能性】
【０１２５】
本発明によれば、耐マイグレーション性に優れ、高湿環境下における回路の接続信頼性の向上を可能とする回路接続用フィルム状接着剤を提供することができる。
【図１】
2008152711.tif 000005
【図２】
2008152711.tif 000006
【図３】
2008152711.tif 000007
【国際調査報告】
2008152711.tif 000008
2008152711.tif 000009
2008152711.tif 000010
2008152711.tif 000011